ПЕЧЬ С СОЛЕВЫМ ОБОГРЕВОМ ДЛЯ ПРИГОТОВЛЕНИЯ МАГНИЕВЫХ СПЛАВОВ

Полезная модель относится к цветной металлургии, конкретно, к выплавке сплавов системы магний-алюминий-цинк-марганец в печах с солевым обогревом.
Известна печь с солевым обогревом для плавки магния по А.с. СССР №1603916, включающая футерованную шахту со скосами в подине, перекрытие, электроды и установленный выше уровня электродов кольцевой колпак с центральной камерой для удаления шлама и патрубками для загрузки и выгрузки магния.
На металлургических заводах примерно половина магния выпускается не в виде чистого магния, для которого предназначена известная печь по А.с. СССР №1603916, а в виде первичных сплавов, главным образом, системы магний-алюминий-цинк-марганец. Такие сплавы готовятся в тиглях, при этом в виде донных тигельных остатков теряется до 50% магния от введенного в процесс сплавообразования.
Использование многотоннажной печи с солевым обогревом позволяет значительно снизить потери магния с донными остатками, но процесс приготовления сплава в печи по А.с. СССР №1603916 сопряжен с необходимостью ввода в магний под колпаком лигатуры магний-алюминий-цинк-марганец, которая готовится в отдельном тигле, а затем должна быть введена (слита) в магний.
Целью полезной модели является приспособление печи по А.с. СССР №1603916 для приготовления сплавов. Цель достигается тем, что печь снабжена прикрепленными шарнирно к стенке кожуха печи поворотным стаканом, причем стакан может быть теплоизолированным и оборудован
подогревом, а поворот стакана может осуществляться механизмом, например, гидравлическим или электромеханическим.
На рисунке показана печь, включающая футеровку 1 со скосами подины 2, перекрытие 3, электроды 4, колпак 5 с патрубками для ввода магния и лигатуры 6 и выливки сплава 7, стакан 8, шарнир 9, теплоизоляция стакана 10. Механизм поворота и обогрев стакана не показаны, так как их конструктивное выполнение многократно и реализуется известными способами.
Печь работает следующим образом.
Под колпаком собирают слой магния толщиной 0,5-0,7 м; в отдельной печи по расчету из условия приготовления стандартного сплава готовят смесь (лигатуру) компонентов сплава: алюминий, цинк, марганец, магний, тигель с лигатурой устанавливают в стакан 8 и наклоном стакана вокруг шарнира 9 приливают лигатуру в магний с необходимой, для лучшего усвоения элементов, регулируемой скоростью. Чтобы температура лигатуры во время перелива не снижалась ниже определенного предела, стакан 8 укрепляют теплоизолятором 10. Кроме того, если стакан выполнить обогреваемым, то в некоторых случаях, например, для дошихтовки, лигатуру можно готовить и в тигле прямо в стакане 8.
Испытаний опытно-промышленной печи, оборудованной поворотным стаканом, показали возможность технологического использования ее для приготовления сплавов системы магний-алюминий-цинк-марганец.